【事件の表示】
　特許第２８５３９８６号「ゴム用配合剤及びそれを用いたゴム組成物」の請求項１ないし７に係る特許に対する特許異議の申立てについて、次のとおり決定する。
【結　論】
　訂正を認める。
　特許第２８５３９８６号の請求項１ないし３に係る特許を維持する。
【理　由】
[１]手続の経緯
　本件特許第２８５３９８６号は、平成８年１月１９日に特許出願され、平成１０年１１月２０日に特許権の設定の登録がされ、平成１１年２月３日に特許掲載公報が発行され、その後、株式会社ブリヂストンより特許異議の申立てがされ、当審より同年１１月１０日付けで取消理由が通知され、その指定期間内である平成１２年２月１日付けで特許異議意見書及び訂正請求書が提出され、さらに、同年３月１日付けで訂正請求書の補正を命じたところ、同年４月５日付けで手続補正書が提出されたものである。
　
[２]訂正の適否についての判断
１．訂正請求書の補正の適否
　平成１２年４月５日付け手続補正による補正事項は、同年２月１日付け訂正請求書の「(3)訂正の要旨」の記載内容を明瞭にするだけのものであり、同訂正請求書の要旨を変更するものではない。
　よって、上記手続補正は、特許法第120条の4第3項において準用する同法第131条第2項の規定に適合するものである。
２．訂正の適否
（１）訂正事項
　平成１２年４月５日付け手続補正書により補正された同年２月１日付け訂正請求書の訂正事項は次のとおりである。
〔訂正事項１〕
　発明の名称を「ゴム組成物及びそれを用いたタイヤ」に訂正する。
〔訂正事項２−(1)〕
　請求項１〜５を削除する。
〔訂正事項２−(2)〕
　請求項６を次のとおり訂正し、請求項１とする。
「【請求項１】原料ゴム１００重量部に対し、シリカ５〜１００重量部とシランカップリング剤と（Ａ）式：
≡Ｓｉ−ＯＲ1　　（Ｉ）
（式中、Ｒ1 は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体をを含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物。」
〔訂正事項２−(3)〕
　請求項７を次のとおり訂正し、請求項２及び３とする。
「【請求項２】請求項１に記載のゴム組成物をトレッドに用いたタイヤ。
　【請求項３】原料ゴム１００重量部に対し、シリカ５〜１００重量部と（Ａ）式：
≡Ｓｉ−ＯＲ1　　（Ｉ）
（式中、Ｒ1 は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤ。」
〔訂正事項３〕
　明細書段落番号【０００１】の
「【０００１】
　【発明の属する技術分野】本発明はゴム用配合剤及びそれを用いたゴム組成物に関し、更に詳しくはポリシロキサンとシランカップリング剤又は粉体の配合順序を特定することによって、加硫可能なシリカ配合ゴム組成物の加硫物性、特にモジュラス、耐摩耗性及びｔａｎδのバランスなどの物性を改良するゴム配合剤及びゴム組成物に関する。なお、ここで「シリカ」とは湿式法シリカ、乾式法シリカのことであり、ゴム用として用いられる窒素比表面積が５０〜４００ｍ２ ／ｇのものをいい、また、「加硫」とは、通常の硫黄による加硫のほかに、過酸化物などによる架橋も含むものとする。」なる記載を
「【０００１】
　【発明の属する技術分野】
　本発明はゴム組成物及びそれをトレッドに用いたタイヤに関し、更に詳しくはポリシロキサンとシランカップリング剤又は粉体の配合順序を特定することによって、加硫可能なシリカ配合ゴム組成物の加硫物性、特にモジュラス、耐摩耗性及びｔａｎδのバランスなどの物性が改良されたゴム組成物及びそれをトレッドに用いたタイヤに関する。なお、ここで「シリカ」とは湿式法シリカ、乾式法シリカのことであり、ゴム用として用いられる窒素比表面積が５０〜４００ｍ２ ／ｇのものをいい、また、「加硫」とは、通常の硫黄による加硫のほかに、過酸化物などによる架橋も含むものとする。」に訂正する。
〔訂正事項４〕
　明細書段落番号【０００３】の
「【０００３】
【発明が解決しようとする課題】かかる観点から我々も先きにポリシロキサンを配合したゴム組成物を提案した（平成７年８月３１日出願、特願平７−２２３０７９）。本発明者らはかかる配合のゴム組成物の加硫物性を更に改良することを課題として研究を進めた。」なる記載を
「【０００３】
　【発明が解決しようとする課題】
　かかる観点から我々も先きにポリシロキサンを配合したゴム組成物を提案した（平成７年８月３１日出願、特願平７−２２３０７９号（特開平１０−１１４８４１号公報））。本発明者らはかかる配合のゴム組成物の加硫物性を更に改良することを課題として研究を進めた。」に訂正する。
〔訂正事項５〕
　明細書段落番号【０００４】の
「【０００４】従って、本発明は、シリカ配合加硫性ゴム組成物の加硫物性、特にモジュラス、耐摩耗性及びｔａｎδバランスなどの特性を改良するゴム用配合物並びにそれを使用したシリカ配合加硫性ゴム組成物を提供することを目的とする。」なる記載を
「【０００４】
　従って、本発明は、シリカ配合加硫性ゴム組成物の加硫物性、特にモジュラス、耐摩耗性及びｔａｎδバランスなどの特性が改良されたシリカ配合加硫性ゴム組成物を提供することを目的とする。」に訂正する。
〔訂正事項６〕
　明細書段落番号【０００５】の
「【０００５】
　【課題を解決するための手段】本発明に従えば、（Ａ）下記アルコキシシリル基（Ｉ）を有する数平均分子量が２００〜３００，０００のポリシロキサン及び（Ｂ）シランカップリング剤を（Ａ）／（Ｂ）＝９５／５〜５／９５の割合で含んでなるゴム用配合剤が提供される。
≡Ｓｉ−ＯＲ１ （Ｉ）
（式中、Ｒ１は炭素数１〜１８の置換または非置換の１価の炭化水素基もしくはエーテル結合含有有機基である。）」なる記載を
「【０００５】
　【課題を解決するための手段】
　本発明に従えば、原料ゴム１００重量部に対し、シリカ５〜１００重量部とシランカップリング剤と（Ａ）式：
≡Ｓｉ−ＯＲ１　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体をを含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物及びそれをトレッドに用いたタイヤが提供される。」に訂正する。
〔訂正事項７〕
　明細書段落番号【０００６】の
「【０００６】本発明に従えば、また、前記ポリシロキサン（Ａ）を（Ｃ）少なくとも一種の粉体に（Ａ）／（Ｃ）＝７０／３０〜５／９５の割合で含浸させて成るゴム用配合剤が提供される。」なる記載を
「【０００６】
　本発明に従えば、また、原料ゴム１００重量部に対し、シリカ５〜１００重量部と（Ａ）式：
≡Ｓｉ−ＯＲ１　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤが提供される。」に訂正する。
〔訂正事項８〕
　明細書段落番号【０００７】の記載を削除する。
〔訂正事項９〕
　明細書段落番号【００４１】の
「表II」なる記載を「表III」に訂正する。
〔訂正事項１０〕
　明細書段落番号【００４４】の
「
　　　　　　　　　　　　　　　　　　　　　　　　　　　　　　　」を
「　
　　　　　　　　　　　　　　　　　　　　　　　　　　」に訂正する。
（２）訂正の目的
〔訂正事項１〕
　訂正事項１は、訂正事項２−(1)〜(3)の訂正に伴い不明りょうになる明細書の記載を明りょうにするものであるから、この訂正は、明りょうでない記載の釈明を目的とするものである。
〔訂正事項２−(1)〜(3)〕
　訂正事項２−(1)〜(3)の訂正は、特許請求の範囲の減縮を目的とするものである。
〔訂正事項３、５〜８〕
　訂正事項３、５〜８は、訂正事項２−(1)〜(3)による特許請求の範囲の記載の訂正に伴い不明りょうとなる明細書の記載を明りょうにするものであるから、これらの訂正は、明りょうでない記載の釈明を目的とするものである。
〔訂正事項４〕
　訂正事項４は、明細書中の不明りょうな記載を明りょうにするものであるから、この訂正は、明りょうでない記載の釈明を目的とするものである。
〔訂正事項９、１０〕
　訂正事項９、１０は、明細書中の誤記を正すものであるから、これらの訂正は、誤記の訂正を目的とするものである。
　以上のとおりであるから、本件訂正は、特許法第120条の4第2項ただし書に規定する要件を満たすものである。
（３）新規事項の存否
　本件訂正により明細書に記載されることとなる事項は、いずれも、本件訂正前の明細書に記載されていた事項である。したがって、本件訂正は、願書に添付した明細書に記載した事項の範囲内においてするものであり、特許法第120条の4第3項において準用する同法第126条第2項に規定する要件を満たすものである。
（４）特許請求の範囲の拡張・変更の存否
　本件訂正は、特許請求の範囲を減縮し、又は明細書中の不明りょうな記載若しくは誤記を正しく記載するだけのものであり、いずれも、実質上特許請求の範囲を拡張し、又は変更するものではない。
　よって、本件訂正は、特許法第120条の4第3項において準用する同法第126条第3項に規定する要件を満たすものである。
（５）独立特許要件
　後記するとおり、本件訂正後の明細書の特許請求の範囲に記載されている事項により構成される発明は、特許出願の際独立して特許を受けることができるものである。
　よって、本件訂正は、特許法第120条の4第3項において準用する同法第126条第4項に規定する要件を満たすものである。
３．むすび
　以上のとおりであるから、本件訂正は適法なものとして認める。
　
[３]特許異議の申立てについての判断
１．本件発明
　本件特許に係る発明は、平成１２年４月５日付け手続補正書により補正された同年２月１日付け訂正請求書により訂正された明細書の請求項１ないし３に記載の以下のとおりのものである。
「【請求項１】原料ゴム１００重量部に対し、シリカ５〜１００重量部とシランカップリング剤と（Ａ）式：
≡Ｓｉ−ＯＲ１　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体をを含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物。
【請求項２】請求項１に記載のゴム組成物をトレッドに用いたタイヤ。
【請求項３】原料ゴム１００重量部に対し、シリカ５〜１００重量部と（Ａ）式：
≡Ｓｉ−ＯＲ１　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤ。」
２．特許異議の申立ての理由の概要
　特許異議申立人は、証拠として、甲第１号証（特公平３−１７７６４号公報）、甲第２号証（特公昭５７−３７６１４号公報）、甲第３号証（特開昭６２−４８７４３号公報）、甲第４号証（特開昭５７−１７２９２５号公報）及び甲第５号証（特開平６−２４８１１６号公報）を提示し、本件訂正前の請求項１に係る発明は甲第１、２号証に記載された発明であり、同じく請求項２〜４に係る発明は甲第１、３及び４号証に記載された発明であり、同じく請求項５に係る発明は甲第１号証に記載された発明であるから、これらの請求項に係る発明は、いずれも、特許法第２９条第１項第３号の規定に違反して特許されたものであり、また、本件訂正前の請求項６に係る発明は、甲第１号証及び甲第３号証に記載された発明に基づいて当業者が容易に発明をすることができたものであり、同じく請求項７に係る発明は甲第１、３及び５号証に記載された発明に基づいて当業者が容易に発明をすることができたものであるから、これらの請求項に係る発明は、特許法第２９条第２項の規定に違反して特許されたものである旨主張する。
３．各証拠の記載事項
(1)甲第１号証の記載事項
　甲第１号証には、
i)「無機酸化物粒子、金属粒子、アルカリ土類金属の炭酸塩、硫酸塩または亜硫酸塩粒子、ケイ酸塩粒子およびカーボンブラックのうちから選ばれる無機固体粒子の表面を一般式
　（ＳｉＯ２）ａＸ２（ａ＋１）（ここで、ＸはＯ１／２［（ＣＨ３）２ＳｉＯ］ｌＲ１またはＯ１／２Ｒ１である。Ｘは全て同一でなくてもよく、上記２種類の混合であってもよい。但し、少なくとも１つ以上はＯ１／２［（ＣＨ３）２ＳｉＯ］ｌＲ１でなくてはならない。Ｒ１は水素または炭素数５以下の１価の炭化水素基である。ｌは1〜100である。ａは1〜20である。）
で示されるオルガノポリシロキサン化合物と有機シラン化合物とよりなる混合物によって処理してなる無機固体粒子組成物。」（特許請求の範囲）が記載され、さらに、
ii)「すなわち本発明は、無機酸化物粒子・・・のうちから選ばれる無機固体粒子表面を一般式
（ＳｉＯ２）ａＸ２（ａ＋１）　　　　(1)
・・・で示されるオルガノポリシロキサン化合物と有機シラン化合物からなる混合物にて処理することにより、プラスチック組成物、エラストマー組成物等に対して従来にない優れた物性改良効果および分散促進効果を示す無機固体粒子組成物に係る。」（第４欄第８〜２４行）、
iii)「本発明において使用することのできる無機固体粒子は、従来から巾広く使用されているものであり、・・・等の天然シリカ：湿式法シリカ、・・・等の合成シリカ、・・・があげられる。」（第４欄第２５〜４０行）、
iv)「また、有機シラン化合物はいわゆるシランカップリング剤と称されるもので、一般式
Ｒ２・Ｒ３ｂＳｉＹ３−ｂ　　　　　　　　　　(2)
・・・で示すことができる。本発明の実施において有用な式(2)のシランカップリング剤には、ビニルトリエトキシシラン、・・・等があるが、これらは例として挙げたものにすぎない。」（第５欄第２３〜４２行）、
v)「無機固体粒子に対する、式(1)で示されるオルガノポリシロキサンと有機シラン化合物からなる混合物の使用量は、0.05〜10.0重量％であり、望ましくは0.1〜5.0重量％である。・・・式(1)で示されるオルガノポリシロキサンと有機シラン化合物からなる混合物中における、式(1)で示されるオルガノポリシロキサンの含有量は、10〜90重量％であり、望ましくは30〜70重量％である。」（第６欄第２〜１３行）、
vi)「実施例で使用したオルガノポリシロキサン化合物を表Ｉに記載した。（表Ｉ略）」（第６欄第２７行〜第７欄１２行）、
vii)「実施例９
　シリカに対して、表Ｉに記載したオルガノポリシロキサンＦとγ−メルカプトプロピルトリメトキシシラン（A−189）からなる混合物で処理した。シリカ100重量部に対する混合物の使用量（phf）および混合物中における混合比（by wt）を表９に示した。・・・これら充填剤50部と天然ゴム100部、・・・を混練し、加硫ゴムの物性を比較した結果を表９に示した。・・・（表９略）」（第１４欄第１６行〜第８頁第６行）と記載されている。
(2)甲第２号証の記載事項
　甲第２号証には、
i)「１（イ）天然ゴムまたはハロゲン原子を含有しない有機合成ゴム　１００重量部
（ロ）(i)一般式
　Ｒ１ａＳｉＸ４−ａ（式中、Ｒ１は炭素原子数１〜１０の一価炭化水素基、Ｘは水酸基またはハロゲン原子以外の加水分解可能な原子もしくは基、ａは１、２または３）で示されるシラン、
(ii)平均組成式
　Ｒ２ｂＳｉＯ４−ｂ／２（式中Ｒ２は水素原子または一価炭化水素基、ｂは１〜２５の正の数）で示され、１分子中に水酸基またはハロゲン原子以外の加水分解可能な基を少なくとも１個有し、かつ平均重合度が４０以下のオルガノポリシロキサン、
(iii)平均組成式
　Ｒ３ｃＳｉ（ＮＨ）４−ｃ／２（式中、Ｒ３は一価炭化水素基、ｃは１〜３の正の数）で示されるオルガノポリシラザンから選ばれるけい素化合物の少なくとも１種　０．５〜３０重量部
（ハ）シリカ系充てん剤　１０〜２００重量部
および
（ニ）硬化剤　０．１〜１０重量部
からなるゴム組成物。」（特許請求の範囲）が記載され、さらに、
ii)「上記した一般式（Ｉ）で示されるシランとして具体的には・・・（ＣＨ３）（ＣＨ２＝ＣＨ）Ｓｉ（ＯＣＨ３）２、・・・などがあげられる。」（第５欄第１９行〜第６欄第４行）、
iii)「上記した平均組成式(II)で示されるオルガノポリシロキサンとしては、下記に示すような化合物が例示される。
・・・
・・・
（ｌ、ｍおよびｎはそれぞれ正の整数であり、２≦ｌ≦４０、ｍ＋ｎ≦４０である）」（第６欄第２８行〜第７欄第２６行）と記載されている。
(3)甲第３号証の記載事項
　甲第３号証には、
i)「１）天然ゴム、ジエン系合成ゴムから選択される少なくとも１種のゴム １００重量部、
２）無機質充填剤　５〜１００重量部、
３）一般式
（ここにＲ１、Ｒ２、Ｒ３は同種または異種の炭素数１〜４のアルキル基、Ｒ４は炭素数１〜１０の２価炭化水素機基、ｘは２〜６の正数、ｎは１〜５の正数）で示されるポリスルフィド基含有オルガノポリシロキサン　０．１〜２０重量部
とからなることを特徴とするゴム組成物。」（特許請求の範囲）が記載され、さらに、
ii)「また、このゴム成分に添加される第２成分としての無機質充填剤はこの種の組成物において公知とされるものでよく、これには、・・・などのシリカ、・・・などが例示されるが、特にシリカが好ましいものとされる。」（第２頁左下欄第１２行〜右下欄第２行）、
iii)「つぎに本発明の組成物における第３成分としてのオルガノポリシロキサンはこの組成物の物性改善に必要とされるものであり、これはつぎの一般式・・・で示されるポリスルフィド基含有オルガノポリシロキサンとされる。・・・なお、このポリスルフィド基含有はオルガノポリシロキサンとしては下記のもの・・・が例示される」（第２頁右下欄第１１行〜第３頁右下欄下から第３行）、
iv)「本発明のゴム組成物は、・・・できるが、・・・この第２成分としての無機質充填剤を第３成分としてのポリスルフィド基含有オルガノポリシロキサンで予め処理してからこれを第１成分としてのゴムに添加し均一に混合させるようにしてもよい。この無機質充填剤のオルガノポリシロキサンによる処理は公知の方法で行えばよいがこれにはオルガノポリシロキサン１００重量部を・・・無機質充填剤の表面に被覆することがよく、この場合の処理量は無機質充填剤１００重量部に対してオルガノポリシロキサン０．１〜２０重量部、好ましくは０．５〜１０重量部の範囲とすればよい。」（第４頁左上欄下から第８行〜右上欄第９行）と記載されている。
(4)甲第４号証の記載事項
　甲第４号証には、
i)「有機重合体および／または無機質充填剤に、一般式
で示される基または原子、Ｒ１は炭素数１〜４の２価炭化水素基、Ｒ２は炭素数１〜４の１価炭化水素基、Ｒ３は炭素数７〜２１の１価炭化水素基、Ｒ４は炭素数７〜２１の１価炭化水素基、０＜ａ≦１、０≦ｂ≦２、０≦ｃ≦２、０＜ｄ≦３でａ＋ｂ＋ｃ＋ｄ≦４）
で示される有機けい素化合物を添加し、混練りすることを特徴とする有機重合体に無機質充填剤を高充填する方法。」（特許請求の範囲）が記載され、さらに、
ii)「しかし、この処理は有機重合体に混合する無機質充填剤をこの有機けい素化合物で予じめ処理しておいてもよく、これは例えば・・・すればよい。」（第４頁右上欄第６〜１６行）、
iii)「本発明に使用される有機重合体としては、・・・ＳＢＲゴム、ニトリルゴム・・・が含まれる。他方、この有機重合体に配合される無機質充填剤は・・・シリカ、水和シリカ、シリカエロジル・・・炭酸カルシウム、カーボンブラック、・・・などが例示される」（第４頁左下欄第４行〜右下欄第１行）と記載されている。
(5)甲第５号証の記載事項
　甲第５号証には、
i)「天然ゴムおよび／またはジエン系合成ゴム１００重量部に対して、カーボンブラック５〜６０重量部、有機ケイ素化合物からなる疎水性化剤をシリカ量の１〜２０重量％表面処理したシリカ５〜８０重量部、シランカップリング剤をシリカ配合量の２〜１５重量％配合混練してなるタイヤ用ゴム組成物。」（特許請求の範囲請求項１）が記載されている。
４．対比・判断
（１）本件訂正後の請求項１に係る発明（以下「本件発明１」という。）について
　本件発明１は、本件訂正前の請求項６に係る発明であるので、訂正前の請求項６に係る発明に対する特許異議申立人の主張について検討する。
　本件発明１と甲第３号証に記載のゴム組成物を対比する。
　まず、甲第３号証には、上記３．(3)iv)に指摘したとおり、「第２成分としての無機質充填剤を第３成分としてのポリスルフィド基含有オルガノポリシロキサンで予め処理して」と記載されており、ここでいう「処理」は、本件発明１にいう「含浸」に相当するものと認められる。したがって、本件発明１と甲第３号証に記載のゴム組成物は、原料ゴムにアルコキシシリル基を有するポリシロキサン及び少なくとも一種の不活性粉体を含めてなるゴム組成物である点で一致し、前記各成分の配合割合、ポリシロキサンの数平均分子量も重複し、ポリシロキサンが不活性粉体に含浸された形でゴム中に配合される点においても一致するものと認められ、本件発明１は該含浸された不活性充填剤の他にシリカを所定量含むのに対し、甲第３号証には該含浸された不活性充填剤の他にシリカを配合することについて記載されているとはいえない点（相違点１）、本件発明１ではシランカップリング剤が配合されるのに対し、甲第３号証にはシランカップリング剤について特に記載されていない点（相違点２）において相違するものと認められる。
　そこで、これらの相違点について検討するに、甲第１号証には、ゴム組成物に不活性充填剤を配合することが記載され、該不活性充填剤としてシリカが例記されているものの、不活性充填剤をオルガノシロキサンで含浸し、さらにこれとは別にシリカを配合することについては記載も示唆もない。してみると、上記相違点２について検討するまでもなく、本件発明１が甲第１号証及び甲第３号証に記載の発明に基づいて当業者が容易に発明をすることができたものであるという特許異議申立人の主張は採用できない。また、甲第２、４、５号証のいずれをみても、上記相違点１に係る事項を示唆する記載は認められないから、本件発明１は、甲第１〜５号証に記載の発明に基づいて、当業者が容易に発明をすることができたものではない。
（２）本件訂正後の請求項２に係る発明（以下「本件発明２」という。）について
　本件発明２は、本件発明１のゴム組成物を構成要件とするものであるから、上記のとおり、本件発明１が甲第１〜５号証に記載の発明から容易に想到し得ないものである以上、本件発明２についても、甲第１〜５号証に記載の発明に基づいて、当業者が容易に発明をすることができたものとはいえない。
（３）本件訂正後の請求項３に係る発明（以下「本件発明３」という。）について
　本件発明３は、本件訂正前の請求項５を引用する請求項７に係る発明であるので、この発明に対する特許異議申立人の主張について検討する。
　本件発明３と甲第１号証の実施例９に記載のゴム組成物を対比すると、両者は、原料ゴムに対し、シリカと、アルコキシシリル基を有するポリシロキサン及びシランカップリング剤を含んでなるゴム用配合剤とを配合してなるゴム組成物である点において一致し、各成分の割合、ポリシロキサンの数平均分子量も重複するものと認められるものの、本件発明３は、該ゴム組成物をトレッドに用いたタイヤに関する発明であるのに対し、甲第１号証には、該ゴム組成物をタイヤのトレッドに用いることは記載されていない点において、両者は相違する。そして、この点に関し、甲第５号証の記載を検討するに、甲第５号証には、トレッドに好適なタイヤ用ゴム組成物が記載され、該ゴム組成物が、天然ゴム、ジエン系合成ゴムに対して、カーボンブラック、有機ケイ素化合物からなる疎水性化剤（ポリシロキサン）で表面処理したシリカ及びシランカップリング剤が配合されてなるものであることが記載されている。しかし、甲第５号証に記載のゴム組成物は、ポリシロキサンで表面処理されたシリカとシランカップリング剤がゴムに配合されてなるものであり、ポリシロキサン及びシランカップリング剤を含むゴム用配合剤が、シリカとともに、原料ゴムに配合されてなるものではない。また、甲第５号証に記載のゴム組成物におけるポリシロキサンはアルコキシシリル基を有するポリシロキサンではない。このように、甲第５号証に記載のゴム組成物は、甲第１号証に記載のゴム組成物と全く異なるものであるから、甲第５号証の記載から、甲第１号証の実施例９に記載のゴム組成物をタイヤのトレッドに用いることが示唆されているということはできない。そしてさらに、本件請求項３に記載のゴム組成物が特にタイヤのトレッドに用いた場合に優れた効果を奏することが、本件明細書、特に実施例及び標準例（比較例）の記載から認められる。したがって、本件発明３が、甲第１及び５号証に記載の発明に基づいて、当業者が容易に発明をすることができたものであるという特許異議申立人の主張は採用できない。また、甲第２〜４号証のいずれの記載をみても、甲第１号証に記載のゴム組成物をタイヤのトレッドに使用することを示唆する記載は認められないから、本件発明３は、甲第１〜５号証に記載の発明に基づいて、当業者が容易に発明をすることができたものではない。
〔４〕むすび
　以上のとおりであるから、本件特許異議の申立ての理由及び証拠によっては、本件請求項１、２及び３に係る特許を取り消すことはできない。また、他に本件特許を取り消すべき理由を発見しない。
　よって、結論のとおり決定する。
【異議決定日】
平成１２年６月２７日（２０００．６．２７）
【訂正の要旨】
「訂正の要旨］
　訂正請求書による訂正事項は次のとおりである。なお、訂正事項１、３〜８は明りょうでない記載の釈明を目的とするものであり、訂正事項２−（１）〜（３）は、特許請求の範囲の減縮を目的とするものであり、訂正事項９、１０は誤記の訂正を目的とするものである。
〔訂正事項１〕
　発明の名称を「ゴム組成物及びそれを用いたタイヤ」に訂正する。
〔訂正事項２−（１）〕
　請求項１〜５を削除する。
〔訂正事項２−（２）〕
　請求項６を次のとおり訂正し、請求項１とする。
「【請求項１】原料ゴム１００重量部に対し、シリカ５〜１００重量部とシランカップリング剤と（Ａ）式：
≡Ｓｉ−ＯＲ１　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体をを含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物。」
〔訂正事項２−（３）〕
　請求項７を次のとおり訂正し、請求項２及び３とする。
「【請求項２】請求項１に記載のゴム組成物をトレッドに用いたタイヤ。
　【請求項３】原料ゴム１００重量部に対し、シリカ５〜１００重量部と（Ａ）式：
≡Ｓｉ−ＯＲ１　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤ。」
〔訂正事項３〕
　明細書段落番号【０００１】の
「【０００１】
　【発明の属する技術分野】本発明はゴム用配合剤及びそれを用いたゴム組成物に関し、更に詳しくはポリシロキサンとシランカップリング剤又は粉体の配合順序を特定することによって、加硫可能なシリカ配合ゴム組成物の加硫物性、特にモジュラス、耐摩耗性及びｔａｎδのバランスなどの物性を改良するゴム配合剤及びゴム組成物に関する。なお、ここで「シリカ」とは湿式法シリカ、乾式法シリカのことであり、ゴム用として用いられる窒素比表面積が５０〜４００ｍ２／ｇのものをいい、また、「加硫」とは、通常の硫黄による加硫のほかに、過酸化物などによる架橋も含むものとする。」なる記載を
「【０００１】
　【発明の属する技術分野】
　本発明はゴム組成物及びそれをトレッドに用いたタイヤに関し、更に詳しくはポリシロキサンとシランカップリング剤又は粉体の配合順序を特定することによって、加硫可能なシリカ配合ゴム組成物の加硫物性、特にモジュラス、耐摩耗性及びｔａｎδのバランスなどの物性が改良されたゴム組成物及びそれをトレッドに用いたタイヤに関する。なお、ここで「シリカ」とは湿式法シリカ、乾式法シリカのことであり、ゴム用として用いられる窒素比表面積が５０〜４００ｍ２／ｇのものをいい、また、「加硫」とは、通常の硫黄による加硫のほかに、過酸化物などによる架橋も含むものとする。」に訂正する。
〔訂正事項４〕
　明細書段落番号【０００３】の
「【０００３】
　【発明が解決しようとする課題】かかる観点から我々も先きにポリシロキサンを配合したゴム組成物を提案した（平成７年８月３１日出願、特願平７−２２３０７９）。本発明者らはかかる配合のゴム組成物の加硫物性を更に改良することを課題として研究を進めた。」なる記載を
「【０００３】
　【発明が解決しようとする課題】
　かかる観点から我々も先きにポリシロキサンを配合したゴム組成物を提案した（平成７年８月３１日出願、特願平７−２２３０７９号（特開平１０−１１４８４１号公報））。本発明者らはかかる配合のゴム組成物の加硫物性を更に改良することを課題として研究を進めた。」に訂正する。
〔訂正事項５〕
　明細書段落番号【０００４】の
「【０００４】従って、本発明は、シリカ配合加硫性ゴム組成物の加硫物性、特にモジュラス、耐摩耗性及びｔａｎδバランスなどの特性を改良するゴム用配合物並びにそれを使用したシリカ配合加硫性ゴム組成物を提供することを目的とする。」なる記載を
「【０００４】
　従って、本発明は、シリカ配合加硫性ゴム組成物の加硫物性、特にモジュラス、耐摩耗性及びｔａｎδバランスなどの特性が改良されたシリカ配合加硫性ゴム組成物を提供することを目的とする。」に訂正する。
〔訂正事項６〕
　明細書段落番号【０００５】の
「【０００５】
　【課題を解決するための手段】本発明に従えば、（Ａ）下記アルコキシシリル基（Ｉ）を有する数平均分子量が２００〜３００，０００のポリシロキサン及び（Ｂ）シランカップリング剤を（Ａ）／（Ｂ）＝９５／５〜５／９５の割合で含んでなるゴム用配合剤が提供される。
≡Ｓｉ−ＯＲ１　（Ｉ）
（式中、Ｒ１は炭素数１〜１８の置換または非置換の１価の炭化水素基もしくはエーテル結合含有有機基である。）」なる記載を
「【０００５】
　【課題を解決するための手段】
　本発明に従えば、原料ゴム１００重量部に対し、シリカ５〜１００重量部とシランカップリング剤と（Ａ）式：
≡Ｓｉ−ＯＲ１　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体をを含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物及びそれをトレッドに用いたタイヤが提供される。」に訂正する。
〔訂正事項７〕
　明細書段落番号【０００６】の
「【０００６】本発明に従えば、また、前記ポリシロキサン（Ａ）を（Ｃ）少なくとも一種の粉体に（Ａ）／（Ｃ）＝７０／３０〜５／９５の割合で含浸させて成るゴム用配合剤が提供される。」なる記載を
「【０００６】
　本発明に従えば、また、原料ゴム１００重量部に対し、シリカ５〜１００重量部と（Ａ）式：
≡Ｓｉ−ＯＲ１　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤが提供される。」に訂正する。
〔訂正事項８〕
　明細書段落番号【０００７】の記載を削除する。
〔訂正事項９〕
　明細書段落番号【００４１】の
「表ＩＩ」なる記載を「表ＩＩＩ」に訂正する。
〔訂正事項１０〕
　明細書段落番号【００４４】の
「
　」を
「
　」に訂正する。
（５４）【発明の名称】
ゴム組成物及びそれを用いたタイヤ
（５７）【特許請求の範囲】
　　【請求項１】　原料ゴム１００重量部に対し、シリカ５〜１００重量部とシランカップリング剤と（Ａ）式：
　≡Ｓｉ−ＯＲ１　　　　　　　　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体を含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物。
　　【請求項２】　請求項１に記載のゴム組成物をトレッドに用いたタイヤ。
　　【請求項３】　原料ゴム１００重量部に対し、シリカ５〜１００重量部と（Ａ）式：
　≡Ｓｉ−ＯＲ１　　　　　　　　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤ。
【発明の詳細な説明】
　【０００１】
　　【発明の属する技術分野】
　本発明はゴム組成物及びそれをトレッドに用いたタイヤに関し、更に詳しくはポリシロキサンとシランカップリング剤又は粉体の配合順序を特定することによって、加硫可能なシリカ配合ゴム組成物の加硫物性、特にモジュラス、耐摩耗性及びｔａｎδのバランスなどの物性が改良されたゴム組成物及びそれをトレッドに用いたタイヤに関する。なお、ここで「シリカ」とは湿式法シリカ、乾式法シリカのことであり、ゴム用として用いられる窒素比表面積が５０〜４００ｍ２／ｇのものをいい、また、「加硫」とは、通常の硫黄による加硫のほかに、過酸化物などによる架橋も含むものとする。
　【０００２】
　　【従来の技術】
　各種ゴムにシリカを配合したゴム組成物は知られており、例えば低発熱性で耐摩耗性などに優れたタイヤトレッド用ゴム組成物として使用されている。しかしながら、シリカを配合したタイヤトレッドは低転動抵抗で湿潤路のグリップ性が良いが、タイヤ製造工程において未加硫配合物の粘度上昇、加硫遅延、混合まとまりの低下などの現象が起り、生産性が悪化するという問題があった。かかる問題を解決すべく、従来から種々の提案がある。
　【０００３】
　　【発明が解決しようとする課題】
　かかる観点から我々も先きにポリシロキサンを配合したゴム組成物を提案した（平成７年８月３１日出願、特願平７−２２３０７９号（特開平１０−１１４８４１号公報））。本発明者らはかかる配合のゴム組成物の加硫物性を更に改良することを課題として研究を進めた。
　【０００４】
　従って、本発明は、シリカ配合加硫性ゴム組成物の加硫物性、特にモジュラス、耐摩耗性及びｔａｎδバランスなどの特性が改良されたシリカ配合加硫性ゴム組成物を提供することを目的とする。
　【０００５】
　　【課題を解決するための手段】
　本発明に従えば、原料ゴム１００重量部に対し、シリカ５〜１００重量部とシランカップリング剤と（Ａ）式：
　≡Ｓｉ−ＯＲ１　　　　　　　　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｃ）少なくとも一種の不活性粉体を含んでなり、ポリシロキサン（Ａ）が不活性粉体（Ｃ）に（Ａ）／（Ｃ）＝７０／３０〜５／９５の割合で含浸されているゴム用配合剤をその中に含まれるポリシロキサンの配合量が全組成物当り０．２〜３０重量％になるような量で配合してなるゴム組成物及びそれをトレッドに用いたタイヤが提供される。
　【０００６】
　本発明に従えば、また、原料ゴム１００重量部に対し、シリカ５〜１００重量部と（Ａ）式：
　≡Ｓｉ−ＯＲ１　　　　　　　　　（Ｉ）
（式中、Ｒ１は炭素数１〜１８の置換又は非置換の１価の炭化水素基もしくはエーテル結合含有有機基である）
のアルコキシシリル基を有する数平均分子量が２００〜３００，０００のポリシロキサン及び（Ｂ）シランカップリング剤を（Ａ）／（Ｂ）＝９５／５〜５／９５の割合で含むゴム用配合剤をその中に含まれるポリシロキサンの配合量が全組成物当り０．２〜３０重量％になるような量で配合してなるゴム組成物をトレッドに用いたタイヤが提供される。
　【０００７】
　【０００８】
　　【発明の実施の形態】
　以下、本発明の構成及び作用効果について詳しく説明する。
　前述の如く、シリカを配合したタイヤトレッドの加硫物性は良好であるが、未加硫時の加工性に劣るという欠点があった。本発明者らの知見によれば、これはシリカ表面に存在するシラノール基（≡Ｓｉ−ＯＨ）に起因し、シラノール基の凝集力によりゴム組成物中で構造体が生成して粘度が上昇したり、シラノール基の極性により加硫促進剤などが吸着されて加硫が遅延したり、非極性ゴムとの相溶性が十分でないために混合のまとまりが低下したりする現象のために未加硫組成物の加工性が低下する。更に、シリカ配合ゴム組成物には、ゴムへの補強のために、シランカップリング剤が併用されることが多いが、シリカ粒子の内腔にもシラノール基が存在し、これがシランカップリング剤と反応してシランカップリング剤を損失させ、補強効果が低下するため多量のシランカップリング剤を配合しなければならないという問題があった。従来技術におけるように、これにジエチレングリコールなどの極性物質を添加すると、加硫促進剤などの極性配合剤が吸着される現象はある程度防止できるが、完全には防止できず、シランカップリング剤などのシリカ粒子と化学結合する物質が内腔に結合するのを防止することもできなかった。
　【０００９】
　一方、前記式（Ｉ）のアルコキシシリル基を有するポリシロキサン（Ａ）をゴム組成物中に配合すると、アルコキシシリル基（Ｉ）がシラノール基と反応して、シリカ粒子の表面を覆うので、従来技術の問題点を悉く解決して、シラノール基の凝集力や極性によって生ずる粘度上昇や加硫促進剤などの極性添加剤やシランカップリング剤などの無駄な消費を効果的に抑えることができる。しかしながら、シリカの補強性をあげるシランカップリング剤とシリカの加工性を改良するポリシロキサンは共にシリカ表面のシラノール基と反応する競合反応であるため、配合方法（又は順序）によってゴム物性に相異がでることを見出した。即ち、シリカとポリシロキサンが先に反応すると補強性が低下するので好ましくない。そのため、本発明ではカップリング剤とポリシロキサンを予じめ混合してゴムに混合することにより、先きにポリシロキサンのみが反応するか又はカーボンブラックなどの非反応性充填材（不活性粉体）やシリカ等の粉体にポリシロキサンを予じめ含浸させておくことにより、シリカヘの反応を遅らせることができ、これらによってゴム加硫物性の低下が防止できる。
　【００１０】
　本発明に従ってゴム組成物中に配合されるアルコキシシリル基（Ｉ）を含有するポリシロキサン（Ａ）は、前述の如く、シラノール基と反応するアルコキシシリル基（Ｉ）を有し、シリカ粒子の表面を覆って潤滑効果を示す大きさ、即ち数平均分子量が２００〜３００，０００、好ましくは５００〜５０，０００のポリマー（又はオリゴマー）である必要がある。従って、本発明において使用するポリシロキサン（Ａ）においては≡Ｓｉ−Ｏ−Ｒ１基の存在が必須であり、この基は主鎖、側鎖、末端のいずれにあってもよい。さらに水素基や他の有機基があってもよい。かかるポリシロキサンは公知物質であり、例えば一般的には以下のようにして製造することができる。
　【００１１】
　アルコキシシリル基を含有する前記ポリシロキサン（Ａ）はＳｉ−Ｈ基含有ポリシロキサンとアルコールとを触媒の存在下に反応させることによって合成される。
　【００１２】
　前記≡Ｓｉ−Ｈ基含有ポリシロキサンとしては以下のものを例示できる。
　【００１３】
　【化１】
　【００１４】
　前記アルコールとしては、メタノール、エタノール、プロパノール、ブタノール、ペンタノール、ヘプタノール、オクタノール、オクタデカノール、フェノール、ベンジルアルコール、の他に、エチレングリコールモノメチルエーテル、ジエチレングリコールモノメチルエーテルなど酸素原子を有するアルコールを例示することができる。また前記カルボン酸としては酢酸、プロピオン酸、パルミチン酸、ステアリン酸、ミリスチン酸などを例示することができる。
　【００１５】
　更に前記触媒としては、塩化白金酸、白金−エーテル錯体、白金−オレフィン錯体、ＰｄＣｌ２（ＰＰｈ３）２，ＲｈＣｌ２（ＰＰｈ３）２オクチル酸錫、オクチル酸亜鉛、又は酸、塩基触媒が使用できる。相当する≡Ｓｉ−Ｈ基含有ポリシロキサンとアルコールまたはカルボン酸とを触媒存在下反応させることより合成される。有機基を導入する方法としては、≡Ｓｉ−Ｈと二重結合を有する有機化合物を上記触媒を用いて反応させることにより容易に導入される。二重結合を有する化合物としては、スチレン、α−メチルスチレン、リモネン、ビニルシクロヘキセン等がある。
　【００１６】
　別の方法としては、相当する≡Ｓｉ−Ｈ基含有ポリシロキサンと、以下に示すような二重結合含有アルコキシシランとを、前記した触媒の存在下に反応させることにより合成することができる。
　【００１７】
　【化２】
　【００１８】
　更に別の方法として、本発明において使用するポリシロキサン（Ａ）は、シラノール末端ポリシロキサンとアルコキシシランとを２価のスズ化合物などの触媒の存在下に反応させることにより合成することができる。このようなシラノール末端ポリシロキサンとしては以下のものを例示することができる。
　【００１９】
　【化３】
　【００２０】
　前記アルコキシシランとしては以下のアルコキシシランをあげることができ、更に表Ｉに示すシランカップリング剤をあげることができる。
　【００２１】
　【化４】
　【００２２】
　【表１】
　【００２３】
　本発明において使用するポリシロキサン（Ａ）は、更に反応性の官能基を側鎖又は末端に有するポリシロキサンと前記表Ｉのシランカップリング剤との反応により合成することができる。反応性の官能基を有するポリシロキサンとしては、エポキシ基、アミノ基、メルカプト基、カルボキシル基等を有するものが例示することができる。
　【００２４】
　なお本発明において使用するポリシロキサン（Ａ）は、前述の通り、その末端基及び側鎖は特に限定はなく、製造時に使用した原料の種類によって定まるものである。
　【００２５】
　本発明において使用されるポリシロキサン（Ａ）はゴム組成物当り０．２〜３０重量％、特に好ましくは１．０〜１０重量％になるように配合する。ポリシロキサン（Ａ）の配合量が少な過ぎると所望の効果が得られず、逆に多過ぎるとシリカと結合しない該物質が加硫物からしみ出す場合があるので好ましくない。
　【００２６】
　本発明に係る加硫性ゴム組成物に主成分として配合されるゴムは従来から各種ゴム組成物に一般的に配合されている任意のゴム、例えば天然ゴム（ＮＲ）、ポリイソプレンゴム（ＩＲ）、各種スチレンーブタジエン共重合体ゴム（ＳＢＲ）、各種ポリブタジエンゴム（ＢＲ）、アクリロニトリルーブタジエン共重合体ゴム（ＮＢＲ）、ブチルゴム（ＩＩＲ）などのジエン系ゴムやエチレンープロピレン共重合体ゴム（ＥＰＲ，ＥＰＤＭ）などを単独又は任意のブレンドとして使用することができる。
　【００２７】
　本発明の加硫性ゴム組成物に使用されるシランカップリング剤（Ｂ）は従来からシリカ充▲填▼材と併用される任意のシランカップリング剤とすることができ、典型例としては前記表Ｉに示したものをあげることができる。このうち、ビス−〔３−（トリエトキシシリル）−プロピル〕テトラスルフィドが加工性の面から最も好ましい。
　【００２８】
　本発明に係る加硫性ゴム組成物にシランカップリング剤（Ｂ）を配合すると、従来に比し、シランカップリング剤（Ｂ）の使用量を少なくすることができ、耐摩耗性を更に改良することができる。本発明におけるシランカップリング剤（Ｂ）の好ましい使用量は組成物中のポリシロキサン（Ａ）とシランカップリング剤（Ｂ）の比（重量比）が９５／５〜５／９５、更に好ましくは６０／４０〜８０／２０である。シランカップリング剤（Ｂ）の配合量が少な過ぎると所望の効果が得られず、逆に多過ぎると混合や押出工程での焼け（スコーチ）が生じやすくなるので好ましくない。
　【００２９】
　本発明に係る第二の態様のゴム組成物には、従来からゴム組成物に一般的に配合される少なくとも一種の粉体（Ｃ）が前記ポリシロキサン（Ａ）と配合される。粉体（Ｃ）としてはカーボンブラック、タルク、炭酸カルシウム、ステアリン酸等の不活性粉体やシリカ等をあげることができる。ここで不活性粉体とは本発明のポリシロキサン（Ａ）との反応性の小さいものをいう。この不活性粉体（Ｃ）の配合量は（Ａ）／（Ｃ）の重量比で７０／３０〜５／９５、更に好ましくは６０／４０〜３０／７０の割合で不活性粉体の量が少な過ぎるとシリカとポリシロキサンが速く反応しすぎることで、補強性が低下するので好ましくなく、逆に多過ぎるとポリシロキサンのシリカヘの表面処理効果がうすれるので好ましくない。粉体（Ｃ）へのポリシロキサン（Ａ）の含浸方法には特に限定はないが、用途に応じ通常用いられているミキサー、ニーダ、ミル等のいずれも使いうる。
　【００３０】
　本発明に係るシリカ配合ゴム組成物は前記原料ゴム１００重量部に対し、ゴム配合用シリカ５〜１００重量部、好ましくは５〜８０重量部と前記ゴム用配合剤（即ちポリシロキサン（Ａ）とシランカップリング剤（Ｂ）又は粉体（Ｃ）との予備混合物）を全組成物中のポリシロキサン（Ａ）の配合量が０．２〜３０重量％、好ましくは１〜１０重量％となるように配合する。また、これらゴム配合剤を２種以上混合して用いてもよい。
　【００３１】
　本発明に係るゴム組成物には、前記した必須成分に加えて、カーボンブラック、加硫又は架橋剤、加硫又は架橋促進剤、各種オイル、老化防止剤、充▲填▼剤、可塑性剤などのタイヤ用、その他一般ゴム用に一般的に配合されている各種添加剤を配合することができ、かかる配合物は一般的な方法で混練、加硫して組成物とし、加硫又は架橋するのに使用することができる。これらの添加剤の配合量も本発明の目的に反しない限り、従来の一般的な配合量とすることができる。
　【００３２】
　【実施例】
　以下、標準例、実施例及び比較例に従って本発明を更に詳しく説明するが、本発明の技術的範囲をこれらの実施例に限定するものでないことは言うまでもない。
　【００３３】
　以下の標準例、実施例及び比較例の各例の配合に用いた他の配合成分は以下の市販品を用いた。
天然ゴム：ＲＳＳ＃１
ＳＢＲ：ニポールＮＳ１１６（日本ゼオン製）
　　　　ＮＰ９５２８（３３．３％油展品日本ゼオン製）
　　　　ＮＰ１７３０（３３．３％油展品日本ゼオン製）
ＢＲ：ＮＰ１２２０（日本ゼオン製）
シリカ：ニプシルＡＱ（日本シリカ）
シランカップリング剤：Ｓｉ６９（デクサ）（化学名：ビス−〔３−（トリエトキシシリル）−プロピル〕テトラスルフィド）
ポリシロキサン：ポリメチルエトキシシロキサン
カーボンブラック１：シーストＫＨ（東海カーボン）
カーボンブラック２：シースト９Ｍ（東海カーボン）
　【００３４】
処理剤ポリメチルエトキシシロキサンの製造
　エタノール７５ｇ及び１％塩化白金酸イソプロピル溶液１００μ１にポリメチルハイドロジエンシロキサン１００ｇ（ＫＦ９９、信越化学工業）を７０℃で１時間滴下、滴下終了後８０℃で８時間反応させて下記構造式のポリメチルエトキシシロキサンを製造した。反応率９０％。
　【００３５】
　【化５】
　【００３６】
粉末硫黄：５％油処理の粉末硫黄
老化防止剤６Ｃ：Ｎ−フェニル−Ｎ’−（１，３−ジメチルブチル）−ｐ−フェニレンジアミン
加硫促進剤ＣＺ：Ｎ−シクロヘキシル−２−ベンゾチアジルスルフェンアミド
加硫促進剤ＤＰＧ：ジフェニルグアニジン
酸化亜鉛：亜鉛華３号
ステアリン酸：工業用ステアリン酸
　【００３７】
サンプルの調製
　表ＩＩ，表ＩＩＩ及びＩＶに示す配合成分のうち、先ず第１工程で配合する成分を１．８リットルの密閉型ミキサーで３〜５分間混練し、１６５±５℃に達したときに放出したマスターバッチに、第２工程の成分を配合し、これに加硫促進剤と硫黄を８インチのオープンロール混練し、ゴム組成物を得た。得られたゴム組成物を１５×１５×０．２ｃｍの金型中で１６０℃で２０分間プレス加硫して目的とする試験片（ゴムシート）を調製し、加硫物性を評価した。
　【００３８】
　各例において得られた組成物の加硫物性の試験方法は以下の通りである。
加硫物性
１）３００％変形応力、破断強度、破断伸度：ＪＩＳ　Ｋ　６２５１（ダンベル状３号形）に準拠して測定
２）ｔａｎδ（０℃及び６０度）：東洋精機製作所製粘弾性装置レオログラフソリッドにて２０Ｈｚ、初期伸長１０％動歪み２％で測定（試料幅５ｍｍ、温度０／６０℃）
３）耐摩耗性：ランボーン型試験機で測定し、摩耗減量を指数表示
耐摩耗性（指数）＝〔（標準例９の減量）／（サンプルの減量）〕×１００
　【００３９】
例１，２及び４（標準例）並びに例３及び例５（実施例）
　これらの例はＮＲ／ＳＢＲでの系における、ポリシロキサン／シランカップリング剤混合物及びポリシロキサン／カーボン混合物の評価結果を示すものである。配合及び評価結果は表ＩＩに示す通りである。
　【００４０】
　【表２】
　【００４１】
例６〜７及び９（標準例）並びに例８及び１０（実施例）
　これらの例はＮＲ，ＢＲでの系における、ポリシロキサン／シランカップリング剤混合物及びポリシロキサン／カーボン混合物の評価結果を示すものである。
配合及び結果は表ＩＩＩに示す通りである。
　【００４２】
　【表３】
　【００４３】
例１１〜１２，１４及び１６（標準例）並びに例１３，１５及び１７（実施例）
　これらの例はＳＢＲの系におけるポリシロキサン／シランカップリング剤混合物、ポリシロキサン／カーボン混合物及びポリシロキサン／シリカ混合物の評価結果を示すものである。
　【００４４】
　【表４】
　【００４５】
　　【発明の効果】
　以上説明した通り、本発明に従えば、例１〜２及び４、例６〜７及び９、例１１〜１２及び１４に比べ、例３，５、例８，９、例１３，１５に示すように、アルコキシシリル基（Ｉ）を含有するポリシロキサンと、シランカップリング剤又は不活性充▲填▼剤とを混合して配合することで、１ｓｔｅｐ混合でシリカ表面のシラノール基と反応しすぎることなく混合可能であり且つ各物性（引張り、耐摩耗性、ｔａｎδ）は向上する。但し、本発明でｔａｎδバランスが優れているというのは０℃と６０℃のｔａｎδの勾配が大きいことで示される。